(57)【特許請求の範囲】
【請求項１】
走行するウエブ面に複数の塗布液を多層同時塗布して、ポリビニルアルコールを含有するＰＶＡ塗布層と、ゼラチンを含有するゼラチン層とを少なくとも有する多層塗布膜を形成し、該形成した多層塗布膜を乾燥する塗布膜の乾燥方法において、
前記塗布形成された多層塗布膜を冷却ゾーンを通さずに直接乾燥装置で乾燥風により乾燥すると共に、該乾燥装置での乾燥開始から３０秒までの乾燥初期条件は、
前記乾燥風の乾球温度の平均値が４０〜７０℃の範囲、湿球温度の平均値が２０〜３０℃の範囲になるように乾球温度と湿球温度との関係を設定し、且つ前記塗布膜の面に当たる乾燥風の風速を１０ｍ／秒以下に抑えることを特徴とする塗布膜の乾燥方法。
【請求項２】
走行するウエブ面に塗布液を単層若しくは多層同時塗布して、ポリビニルアルコールとＰＶＡとを同一層に混在させたＰＶＡ・ゼラチン層を少なくとも一層以上有する多層塗布膜を形成し、該形成した多層塗布膜を乾燥する塗布膜の乾燥方法において、
前記塗布形成された多層塗布膜を冷却ゾーンを通さずに直接乾燥装置で乾燥風により乾燥すると共に、該乾燥装置の乾燥開始から３０秒までの乾燥初期条件は、
前記塗布膜を乾燥風で乾燥すると共に、該乾燥風の乾球温度の平均値が４０〜７０℃の範囲、湿球温度の平均値が２０〜３０℃の範囲になるように乾球温度と湿球温度との関係を設定し、且つ前記塗布膜の面に当たる乾燥風の風速を１０ｍ／秒以下に抑えることを特徴とする塗布膜の乾燥方法。
【請求項３】
前記ＰＶＡ層と前記ゼラチン層とが隣接していることを特徴とする請求項１に記載の塗布膜の乾燥方法。
【請求項４】
前記塗布直後における多層塗布膜の総厚みが４０μｍ以上であることを特徴とする請求項１〜３の何れか１に記載の塗布膜の乾燥方法。
【請求項５】
前記多層塗布膜は、画像記録材料を製造するための塗布膜であることを特徴とする請求項１〜４の何れか１に記載の塗布膜の乾燥方法。
【発明の詳細な説明】
【０００１】
【発明の属する技術分野】
本発明は塗布膜の乾燥方法に係り、特に、写真材料、感熱・感圧記録材料、印刷版材等の画像記録材料の製造において、連続走行している帯状支持体（以下「ウエブ」と称す）に塗布形成された単層若しくは多層塗布膜の乾燥であって、ポリビニルアルコール（以下「ＰＶＡ」と称す）を含む層と、ゼラチンを含む層を有する単層若しくは多層塗布膜の乾燥方法に関する。
【０００２】
【従来の技術】
ゼラチンやＰＶＡは、親水性バインダーとして広く用いられている。しかし、バインダーを含む塗布液をウエブに塗布・乾燥して機能性シートや機能性フィルム等の製品を製造する場合、ゼラチンとＰＶＡとでは粒子の分散性、耐熱性、表面強度、バリア性等の特性が異なるため、それぞれの長所を生かしたバインダを選択することが必要になる。
【０００３】
また、製品の機能性や製造の際の生産性を高めるために、ゼラチンを含む塗布液とＰＶＡを含む塗布液とを多層塗布して、得られた多層塗布膜のＰＶＡ層とゼラチン層とを同時に乾燥しなくてはならない場合がある。更には、ゼラチンとＰＶＡが同じ層に混在する塗布膜を乾燥しなくてはならない場合もある。
【０００４】
従来、ゼラチンとＰＶＡの両方のバインダーを同じ層に混在させた単層若しくは多層塗布膜の乾燥、或いはゼラチン層とＰＶＡ層を有する多層塗布膜の乾燥技術としては、例えば特開平９−１５６２０５号公報に、ゼラチン層とＰＶＡ層とを含む多層塗布膜を、０〜５℃で２０秒冷却セット後、２０〜５０℃で急速乾燥されることによりインクジェット記録シートを製造することが開示されている。また、特開平１０−２５０２２１号公報には、上層がゼラチンとＰＶＡを含み、下層がゼラチンと水溶性セルロースを含む組み合わせの多層塗布膜を、１０秒冷却セット後、表面湿球温度が２０℃以下で乾燥させることにより、インクジェット記録シートを製造することが開示されている。
【０００５】
これらの従来技術から分かるように、少なくともゼラチンを含む塗布膜を乾燥する場合には、塗布膜の乱れをなくすために、塗布直後に塗布膜を通常２０℃以下の冷却ゾーン（セットゾーンともいう）を通過させることにより、塗布膜をゲル化してから乾燥することが常道になっている。
【０００６】
【発明が解決しようとする課題】
しかしながら、ゼラチン層とＰＶＡ層とを同時に乾燥する場合、ゼラチン層とＰＶＡ層とではゲル化速度が大きく異なるので、冷却ゾーンでの冷却によってゼラチン層は急速にゲル化するのに対して、ＰＶＡ層はほとんどゲル化しない。これにより、乾燥ムラが生じ易くなると共に、ゼラチン層とＰＶＡ層とが隣接する場合には界面に乱れが生じ易いという欠点がある。また、同じ層にゼラチンとＰＶＡが混在する場合にも、それぞれのゲル化速度が異なるので同様の欠点が生じる。この場合、ＰＶＡに合わせた乾燥条件で行うことも考えられるが、乾燥が遅いことで塗布膜全体の層形成が遅れてしまい、均一な塗布膜を形成できないとう弊害がある。
【０００７】
本発明はこのような事情に鑑みてなされたもので、ゼラチン層とＰＶＡ層とを含む多層塗布膜、或いは同じ層中にゼラチンとＰＶＡが混在する塗布膜の乾燥において、乾燥ムラや界面に乱れが生じることのない塗布膜の乾燥方法を提供することを目的とする。
【０００８】
【課題を解決する為の手段】
本発明の請求項１は、前記目的を達成する為に、走行するウエブ面に複数の塗布液を多層同時塗布して、ポリビニルアルコールを含有するＰＶＡ塗布層と、ゼラチンを含有するゼラチン層とを少なくとも有する多層塗布膜を形成し、該形成した多層塗布膜を乾燥する塗布膜の乾燥方法において、前記塗布形成された多層塗布膜を冷却ゾーンを通さずに乾燥装置で直接乾燥すると共に、該乾燥装置の乾燥開始から３０秒までの乾燥初期条件は、前記塗布膜を乾燥風で乾燥すると共に、該乾燥風の乾球温度の平均値が４０〜７０℃の範囲、湿球温度の平均値が２０〜３０℃の範囲になるように乾球温度と湿球温度との関係を設定し、且つ前記塗布膜の面に当たる乾燥風の風速を１０ｍ／秒以下に抑えることを特徴とする。
【０００９】
本発明の請求項１は、ＰＶＡ層とゼラチン層を同時乾燥する場合、ゼラチン層とＰＶＡ層とのゲル化速度を近づけることが必要であるが、従来のように冷却ゾーンを通してから乾燥すると、ＰＶＡ層とゼラチン層のゲル化速度を一致させることが却って困難になる一方、塗布された多層塗布膜を冷却ゾーンを通さずに乾燥装置の乾燥初期における乾燥風の乾球温度と湿球温度との関係、塗布膜面に当たる乾燥風の風速を適切に設定することで、ゼラチン層とＰＶＡ層とのゲル化速度を近づけることができるとの知見に基づいてなされたものである。
【００１０】
即ち、乾燥開始から３０秒までの乾燥初期における乾燥風の乾球温度の平均値が４０〜７０℃の範囲、湿球温度の平均値が２０〜３０℃の範囲になるように乾球温度と湿球温度との関係を設定し、且つ塗布膜面に当たる乾燥風の風速を１０ｍ／秒以下に抑えることにより、ゼラチン層の急速なゲル化を抑制できると共に、ＰＶＡ層のゲル化を促進させることができる。これにより、ゼラチン層とＰＶＡ層とのゲル化速度を近づけることが可能となる。
【００１１】
本発明の請求項２は、前記目的を達成する為に、走行するウエブ面に塗布液を単層若しくは多層同時塗布して、ポリビニルアルコールとＰＶＡとを同一層に混在させたＰＶＡ・ゼラチン層を少なくとも一層以上有する多層塗布膜を形成し、該形成した塗布膜を乾燥する多層塗布膜の乾燥方法において、前記塗布形成された多層塗布膜を冷却ゾーンを通さずに乾燥装置で直接乾燥すると共に、該乾燥装置の乾燥開始から３０秒までの乾燥初期条件は、前記塗布膜を乾燥風で乾燥すると共に、該乾燥風の乾球温度の平均値が４０〜７０℃の範囲、湿球温度の平均値が２０〜３０℃の範囲になるように乾球温度と湿球温度との関係を設定し、且つ前記塗布膜の面に当たる乾燥風の風速を１０ｍ／秒以下に抑えることを特徴とする。
【００１２】
本発明の請求項２は、ポリビニルアルコールとゼラチンとが同一層に混在するＰＶＡ・ゼラチン層を少なくとも一層以上有する多層塗布膜を乾燥する場合であり、この場合にも本発明を適用することにより、ゼラチンとＰＶＡとのゲル化速度を近づけることが可能となる。
【００１３】
本発明の請求項３は、請求項１においてＰＶＡ層と前記ゼラチン層とが隣接している場合であり、ゼラチン層とＰＶＡ層の界面の乱れを防止できる。
【００１４】
本発明の請求項４は、請求項１〜３の何れか１の記載において、塗布直後の多層塗布膜の総厚みが４０μｍ未満の薄い塗布膜の場合には乾燥条件の影響が現れにくいことから、本発明の効果が顕著に現れる総厚みが４０μｍ以上の多層塗布膜に限定したものである。
【００１５】
本発明の請求項５は、請求項１〜４の何れか１の記載において、多層塗布膜が画像記録材料を製造するための塗布膜であることを限定したもので、本発明は高い精度の乾燥が要求される画像処理材料において特に有効である。
【００１６】
【発明の実施の形態】
以下添付図面に従って本発明に係る塗布膜の乾燥方法の好ましい実施の形態について詳説する。
【００１７】
図１は、本発明の塗布膜の乾燥方法を適用する乾燥装置を組み込んだ塗布・乾燥ラインの１例を示した概念図である。また、塗布装置はスライドホッパ方式の２層同時塗布の例で説明するが、スライドホッパ方式及び２層同時塗布に限定するものではなく、例えばエクストルージョン方式でもよい。
【００１８】
図１に示すように、塗布・乾燥ライン１０は、主として、ロール状に巻回されたウエブ１２を送り出す送出し装置１４、ウエブ１２に塗布液を塗布する塗布装置１６、ウエブ１２に塗布形成された塗布膜を乾燥する乾燥装置１８、及び塗布・乾燥により製造された画像記録材料等の製品を巻き取る巻取り装置２０と、ウエブ１２が走行する搬送経路を形成する多数のガイドローラ２２、２２…とで構成される。
【００１９】
塗布装置１６は、スライドホッパ方式のものを使用してゼラチンを含有する塗布液ａとＰＶＡを含有する塗布液ｂとを２層同時塗布する場合の一例であり、ウエブ１２面に塗布される２種類の塗布液ａ、ｂは、図１に示すそれぞれの塗布液タンク２４、２６からそれぞれの供給ライン２８、３０及び供給ポンプ３２、３４を介して、図２に示すスライドホッパー３６内の各マニホールド３８、４０に供給される。マニホールド３８、４０に供給された各塗布液ａ、ｂは塗布幅方向に拡流された後、スリット状に形成された各スロットル４２、４４を介してスライドホッパー３６上面の下方傾斜したスライド面４６に押し出される。スライド面４６に押し出された各塗布液ａ、ｂは、互いに混ざり合うことなく多層塗布膜状の塗布液となってスライド面４６を流下し、スライド面４６下端のリップ先端４８に達する。リップ先端４８に達した塗布液ａ、ｂは、リップ先端４８と、バックアップローラ５０に巻き掛けられて走行するウエブ１２面との間隙にビード部５２を形成する。このビード部５２の下方には、ウエブ１２とスライドホッパー３６との間の空間を閉鎖するように減圧ボックス５４が設けられ、真空ポンプ５６により減圧ボックス５４内の減圧度が調整される。これにより、空間内の真空度を上げてビード部５２の下側を減圧（ビード背圧）することによりビード部５２を安定化する。このビード部５２では、ウエブ１２はバックアップローラ５０の周面に沿って下方から上方に走行する。このとき、ビード部５２における塗布液ａ、ｂは、ウエブ１２面の上に引き上げられる作用を受けて引き伸ばされて薄層化する。この結果、走行するウエブ１２面にＰＶＡ塗布層（下層）とゼラチン塗布層（上層）を有する多層塗布膜を形成することができる。また、スライドホッパー３６を形成する各ブロック３６ａ、３６ｂ、３６ｃには、スライドホッパー３６を保温するための保温水の流路５８、５８…が設けられる。
【００２０】
乾燥装置１８は、図１に示すように、冷却ゾーンを介さずに塗布装置１６の直ぐ後段に設けられ、第１乾燥ゾーン６０、第２乾燥ゾーン６２、第３乾燥ゾーン６４の複数段の乾燥ゾーンで構成される。かかる乾燥ゾーン６０、６２、６４の乾燥方式としては、ローラ搬送ドライヤ方式、或いはエアフローティングドライヤ方式の乾燥装置１８を好適に使用することができる。
【００２１】
ローラ搬送ドライヤ方式の乾燥ゾーンは、図３の概念図に示すように、両端にウエブ１２の入口６６と出口６８が開口されたトンネル状の装置本体７０内にウエブ１２の搬送ラインに沿って複数のパスローラ７２、７２…が配置される。このように配置されたパスローラ７２上を、塗布膜面を上にしてウエブ１２が搬送される。また、装置本体７０の上面には、エアを装置本体７０内に供給する複数の供給口７４、７４…が形成され、装置本体７０の下面には、装置本体７０内のエアを吸引する複数の吸引口７６、７６…が形成される。そして、供給口７４から後記する乾燥条件の乾燥風を供給しながら、吸引口７６から装置本体７０内のエアを吸引することにより、ウエブ１２面に塗布形成された塗布膜面を乾燥する。
【００２２】
エアフローティングドライヤ方式の乾燥ゾーンは、図４の概念図に示すように、両端にウエブ１２の入口７８と出口８０が開口されたトンネル状の装置本体８２内にウエブ１２の搬送ラインに沿って乾燥風を吐出する複数のエアヘッダ８４、８４…を配置して構成される。この複数のエアヘッダ８４は、ウエブ１２を挟んだ上方側と下方側の両方に、ウエブ１２の搬送ラインに沿って互い違いに位置するように配置される。そして、これら互い違いに配置された複数のエアヘッダ８４から後記する乾燥条件の乾燥風をウエブ１２の塗布膜面に向けて吹き出すことにより、ウエブ１２を浮上搬送させながら塗布膜面を乾燥する。
【００２３】
かかる多層塗布膜のＰＶＡ層とゼラチン層を同時に乾燥する場合には、冷却ゾーンを通さずに塗布した後に乾燥装置１８で直接乾燥することが重要である。これは、多層塗布膜を冷却ゾーンを通してから乾燥装置１８で乾燥すると、乾燥装置に入る前の段階でゼラチン層とＰＶＡ層とのゲル化程度が異なってしまうので、この状態で本発明の乾燥条件を行っても、ゼラチン層とＰＶＡ層のゲル化速度を近づけることができないためである。
【００２４】
乾燥装置１８による乾燥条件は、乾燥開始から３０秒以内、好ましくは乾燥開始から１０秒以内の初期乾燥を行う乾燥風の乾球温度の平均値を４０〜７０℃の範囲、湿球温度の平均値が２０〜３０℃範囲になるように乾球温度と湿球温度との関係を設定し、且つ塗布膜の面に当たる乾燥風の風速を１０ｍ／秒以下に抑えるように設定する。これは、乾燥風の乾球温度の平均値が７０℃を超えて高くなると、塗布膜表面からの水分蒸発が速すぎてＰＶＡ層とゼラチン層とのゲル化速度にバラツキが出易くなるためである。また、乾燥風の乾球温度の平均値を４０℃未満まで下げると、ゼラチン層の温度によるゲル化が促進されてしまいＰＶＡ層のゲル化速度と相違してしまうためである。即ち、本発明の乾燥方法は、ゼラチン層の温度によるゲル化を抑制可能な温度環境の下で、多層塗布膜表面からの水分蒸発を主たるゲル化要因としてゼラチン層とＰＶＡ層とをゲル化させることで、ゼラチン層とＰＶＡ層のゲル化速度を近づけることを可能としたものである。
【００２５】
更に、乾燥風の乾球温度の平均値が４０℃未満で、乾燥風の湿球温度の平均値が３０℃を超えて高くなると、多層塗布膜表面からの水分蒸発が遅すぎて、多層塗布膜全体のゲル化及び層形成が遅れて均一な界面が形成されなくなる。また、湿球温度の平均値の下限を２０℃としたのは、湿球温度が低くなり過ぎると塗布膜表面に結露が発生して乾燥できなくなるためである。従って、乾球温度と湿球温度との関係を本発明の乾燥条件に設定することにより、ＰＶＡ層とゼラチン層とのゲル化速度を近づけることが可能となる。
【００２６】
ここで、乾球又は湿球での温度の平均値とは、乾燥風の温度と乾燥時間の平均値である。例えば、初期乾燥を第１乾燥ゾーン６０と第２乾燥ゾーン６２の２段で行う場合、第１乾燥ゾーン６０において温度３０℃の乾燥風で４秒乾燥し、第２乾燥ゾーン６２において温度４０℃の乾燥風で６秒乾燥した場合には、
【００２７】
【数１】
（３０℃×４秒＋４０℃×６秒）／（４秒＋６秒）＝３６℃が平均温度となる。
【００２８】
また、初期乾燥期間は、多層塗布膜面が不安定な状態にあり風速を大きくすると膜面が乱れるだけでなく、膜表面からの水分蒸発速度に影響を与える。従って、膜面の乱れの防止及びＰＶＡ層とゼラチン層とのゲル化速度の同一化を図るためには、多層塗布膜面に当たる乾燥風の風速を１０ｍ／秒以下、好ましくは６ｍ／秒以下に抑えることが必要である。
【００２９】
尚、上記実施の形態では、ＰＶＡ層とゼラチン層を同時乾燥する場合で説明したが、多層塗布膜の１層中にＰＶＡとゼラチンとが混在する場合にも本発明の乾燥方法を適用することができる。
【００３０】
このように、本発明の塗布膜の乾燥方法によれば、乾燥初期における乾燥風の乾球温度の平均値が４０〜７０℃の範囲、湿球温度の平均値が２０〜３０℃の範囲になるように乾球温度と湿球温度との関係を設定し、且つ塗布膜面に当たる乾燥風の風速を１０ｍ／秒以下に抑えることにより、ゼラチン層とＰＶＡ層とのゲル化速度を近づけるようにしたので、ゼラチン層とＰＶＡ層とを含む多層塗布膜、或いは同じ層中にゼラチンとＰＶＡが混在する塗布膜の乾燥において、乾燥ムラや層同士の界面に乱れが生じることがない。これにより、ヘイズ（くもり度）や印画面状の良好な写真材料、感熱・感圧記録材料、印刷版材等の画像記録材料を製造することができる。
【００３１】
また、本発明の乾燥方法は、ＰＶＡ塗布層とゼラチン塗布層とが隣接している場合に一層効果が発揮される。また、本発明の乾燥方法は塗布膜を高精度に乾燥することで高機能な製品を得ることが必要な写真材料、感熱・感圧記録材料、印刷版材等の画像記録材料の製造において特に有効である。
【００３２】
尚、本発明に使用するウエブとしては、紙、ポリエチレンフィルム等の樹脂フィルム、金属箔等を使用することができる。
【００３３】
【実施例】
厚み１００μｍのＰＥＴ（ポリエチレンテレフタレート）製のウエブに、図１の塗布・乾燥ラインを使用して、表１に示すゼラチン含有塗布液（保護層を形成）とＰＶＡ含有塗布液（感熱記録層を形成）の２種類の塗布液を塗布装置で２層同時塗布し、乾燥装置で乾燥して感熱記録フィルムを製造した。ウエブの走行速度を１００ｍ／分で行った。
【００３４】
乾燥装置は、第１乾燥ゾーンと第２乾燥ゾーンとで初期乾燥を行い、初期乾燥の合計時間が３０秒になるようにした。その後は第３乾燥ゾーンにおいて乾球温度４０℃、湿球温度２０℃の条件で十分に乾燥させた。尚、第３乾燥ゾーンの乾燥風の風速は、初期乾燥での風速よりも大きな２０ｍ／秒とした。
【００３５】
そして、本発明の塗布膜の乾燥方法の乾燥条件を満足する実施例を２試験区、条件を満足しない比較例を５試験区について感熱記録フィルムを製造し、それぞれの感熱記録フィルムについてヘイズ（くもり度）と発色後の外見面状（印画面状）を評価した。ヘイズはヘイズメータ〔ＨＧＭ−２ＤＰ：スガ試験機（株）製〕を用いて平行光線透過率を測定することにより評価した。
【００３６】
【表１】
0004131093.tif 000002
【００３７】
乾燥初期条件、及び製造された感熱記録フィルムの評価を表図５に示す。
【００３８】
実施例１は、乾燥風の乾球温度の平均値が４４℃、湿球温度の平均値が２１℃で、塗布膜面に当たる乾燥風の風速が８ｍ／秒であり、本発明の乾燥条件を全て満足する場合である。
【００３９】
実施例２は、乾燥風の乾球温度の平均値が５８℃、湿球温度の平均値が２４℃で、塗布膜面に当たる乾燥風の風速が８ｍ／秒であり、本発明の乾燥条件を全て満足する場合である。
【００４０】
比較例１は、乾燥風の乾球温度の平均値が１８℃、湿球温度の平均値が１０℃で、塗布膜面に当たる乾燥風の風速が８ｍ／秒であり、乾球温度の平均値と湿球温度の平均値が本発明の下限を大幅に下回る場合である。
【００４１】
比較例２は、乾燥風の乾球温度の平均値が７４℃、湿球温度の平均値が２８℃で、塗布膜面に当たる乾燥風の風速が８ｍ／秒であり、乾球温度の平均値が本発明の上限を４℃上回る場合である。
【００４２】
比較例３は、乾燥風の乾球温度の平均値が４４℃、湿球温度の平均値が１８℃で、塗布膜面に当たる乾燥風の風速が８ｍ／秒であり、湿球温度の平均値が本発明の下限を２℃下回る場合である。
【００４３】
比較例４は、乾燥風の乾球温度の平均値が６８℃、湿球温度の平均値が３２℃で、塗布膜面に当たる乾燥風の風速が８ｍ／秒であり、湿球温度の平均値が本発明の上限を２℃上回る場合である。
【００４４】
比較例５は、乾燥風の乾球温度の平均値が４４℃、湿球温度の平均値が２１℃で、塗布膜面に当たる乾燥風の風速が１２ｍ／秒であり、乾燥風の風速が本発明の風速を２ｍ／秒上回る場合である。
【００４５】
その結果、本発明の乾燥条件を満足する実施例１及び２により製造された感熱記録フィルムは、ＰＶＡ層とゼラチン層のゲル化速度を近づけることができたので、乾燥時における乾燥ムラや層界面での乱れもなく、ヘイズ及び印画面状も良好な結果であった。
【００４６】
また、比較例１及び２は、乾球温度の平均値が本発明の条件よりも低すぎるか又は高すぎるために、ヘイズの評価が悪く、印画面状にも細かいムラが認められ感熱記録フィルムとしての十分な性能が得られなかった。特に比較例１は湿球温度の平均値も本発明の条件から外れているのでヘイズの評価が顕著に悪かった。
【００４７】
また、比較例３及び４は湿球温度の平均値が本発明の条件よりも低すぎるか又は高すぎるために、ヘイズの評価が悪く、印画面状にも細かいムラが認められ、感熱記録フィルムとしての十分な性能が得られなかった。
【００４８】
更に、比較例５では、初期乾燥での風速が高すぎるために多層塗布膜面にムラが発生し、感熱記録フィルムとしての十分な性能が得られなかった。
【００４９】
尚、図５には特に示さなかったが、本実施例での多層塗布膜を冷却ゾーンを通してから乾燥装置で実施例１と同じ条件で乾燥したが、ヘイズの評価が悪く、印画面状にも細かいムラが認められ感熱記録フィルムとしての十分な性能が得られなかった。
【００５０】
【発明の効果】
以上説明したように、本発明の塗布膜の乾燥方法によれば、ゼラチン層とＰＶＡ層とのゲル化速度を近づけるようにしたので、ゼラチン層とＰＶＡ層とを含む多層塗布膜、或いは同じ層中にゼラチンとＰＶＡが混在する塗布膜の乾燥において、乾燥ムラや層同士の界面に乱れが生じることがない。これにより、ヘイズ（くもり度）や印画面状の良好な写真材料、感熱・感圧記録材料、印刷版材等の画像記録材料を製造することができる。
【図面の簡単な説明】
【図１】図１は、本発明の塗布膜の乾燥方法を適用する乾燥装置を組み込んだ塗布・乾燥ラインの概念図
【図２】図２は、塗布・乾燥ラインで使用した塗布装置の断面図
【図３】図３は、塗布・乾燥ラインに組み込んだ乾燥装置でローラ搬送ドライヤ方式の例を示した概念図
【図４】図４は、塗布・乾燥ラインに組み込んだ乾燥装置で乾燥装置でエアフローティングドライヤ方式の例を示した概念図
【図５】図５は、本発明の実施例の条件及び結果を表にした表図
【符号の説明】
１０…塗布・乾燥ライン、１２…ウエブ、１４…送出し装置、１６…塗布装置、１８…乾燥装置、２０…巻取り装置、２２…ガイドローラ、２４、２６…塗布液タンク、３２、３４…供給ポンプ、３６…スライドホッパー、３８、４０…マニホールド、４２、４４…スロットル、４６…スライド面、５０…バックアップローラ、５２…ビード部、６６、７８…入口、６８、８０…出口、７０、８２…装置本体、７４…乾燥風の供給口、７６…乾燥風の吸引口、８４…エアヘッダ
ａ…ゼラチン含有塗布液、ｂ…ＰＶＡ含有塗布液
【図１】
0004131093.tif 000003
【図２】
0004131093.tif 000004
【図３】
0004131093.tif 000005
【図４】
0004131093.tif 000006
【図５】
0004131093.tif 000007